(57)【要約】【課題】本発明が解決しようとする課題は、被着体、特に硬質な被着体に対する追従性及び接着性に優れ、且つ、粘着テープを剥がす際には、加熱や有機溶剤等によって粘着テープを脆化させる必要もなく、また、粘着剤が被着体に残留することもなく、高温や高湿度環境で使用された後でも粘着テープの水平方向に引き伸ばして剥離することが可能な優れた再剥離性を有する粘着テープを提供することである。【解決手段】本発明は、粘着層を備えた粘着テープであり、前記粘着層の５０％伸長時応力が０．０５〜１０．５MＰａであり、前記粘着層の貯蔵弾性率G’（２３℃）が１．０×１０５〜１．０×１０７Ｐａである粘着テープを提供するものである。【選択図】  なし【特許請求の範囲】
【請求項１】
粘着層を備えた粘着テープであり、前記粘着層の５０％伸長時応力が０．０５〜１０．５MＰａであり、前記粘着層の貯蔵弾性率G’（２３℃）が１．０×１０５〜１．０×１０７Ｐａである粘着テープ。
【請求項２】
更に樹脂基材を有し、前記樹脂基材がビニル芳香族ブロック共重合体（Ａ）を含有する請求項記載の粘着テープ
【請求項３】
せん断接着力が０．５〜２．５ＭＰａである請求項１又は２記載の粘着テープ。
【請求項４】
ピール接着力が２０Ｎ／２０ｍｍ以上である請求項１〜３のいずれか１項に記載の粘着テープ。
【請求項５】
前記ビニル芳香族ブロック共重合体（Ａ）が芳香族ビニル化合物（ａ１）と共役ジエン化合物（ａ２）とのブロック共重合体から選ばれる１種又は２種以上の共重合体である請求項１〜４のいずれか１項に記載の粘着テープ。
【請求項６】
前記芳香族ビニル化合物（ａ１）がスチレンである請求項５に記載の粘着テープ。
【請求項７】
前記共役ジエン化合物（ａ２）がイソプレン、ブタジエン、エチレンブチレン又はエチレンプロピレンである請求項５又は６に記載の粘着テープ。
【請求項８】
粘着層に使用する粘着剤がビニル芳香族ブロック共重合体（Ｂ）を含有する粘着剤である請求項１〜７のいずれか１項に記載の粘着テープ。
【請求項９】
前記ビニル芳香族ブロック共重合体（Ｂ）が芳香族ビニル化合物（ｂ１）と共役ジエン化合物（ｂ２）とのブロック共重合体から選ばれる１種又は２種以上の共重合体である請求項８記載の粘着テープ。
【請求項１０】
前記芳香族ビニル化合物（ｂ１）がスチレンである請求項９に記載の粘着テープ。
【請求項１１】
前記共役ジエン化合物（ｂ２）がイソプレン、ブタジエン、エチレンブチレン又はエチレンプロピレンである請求項９又は１０に記載の粘着テープ。
【請求項１２】
粘着層に使用する粘着剤が粘着付与樹脂を含有する請求項１〜１１のいずれか１項に記載の粘着テープ。
【発明の詳細な説明】
【技術分野】
【０００１】
本発明は、粘着テープに関する。
【背景技術】
【０００２】
粘着テープは、電子機器を構成する部品の固定等の場面で広く使用されている。具体的には、前記粘着テープは、薄型テレビ、家電製品、ＯＡ機器などの比較的大型の電子機器を構成する板金同士の固定や外装部品と筐体の固定、および携帯電子端末、カメラ、パソコンなどの比較的小型の電子機器への外装部品や電池等の剛体部品の固定等に使用されている。これら剛体部品には、凹凸形状や歪みが生じている場合があり、粘着テープにはこれらの表面形状を追従しながら強固な接着力を発現する追従性が求められている。
【０００３】
また、薄型テレビや家電製品、プリンターやコピー機などのＯＡ機器分野では、環境調和の観点から省資源等を目的として、製品に使用されている再利用可能な部品については、使用後に分解して再利用することが多くなってきている。この際、粘着テープを使用している場合には、部品に貼付された粘着テープを剥離する作業が必要になることがあるが、剥離時に粘着剤が被着体に残留したり、粘着テープが切れてしまったり、不織布層間で両面粘着テープが破壊したりするという問題があった。また、高温度や高湿度の環境で使用した後には粘着テープが被着体に十分に密着するため、再剥離することは非常に困難となる場合があった。
【０００４】
また、従来の粘着テープを用いて金属やプラスチックなどの硬質な材料同士を強固に貼り合わせた場合には、加熱して粘着剤成分を軟化させるなどして引き剥がす必要があるが、この場合には、再利用して使用したい被着体の金属やプラスチックにも加熱による劣化などの影響が生じてしまう。また、同様に有機溶剤などを使用して粘着テープを脆化させて引き剥がすこともできるが、加熱する場合と同様に被着体の劣化問題が生じてしまう。
【０００５】
上記問題に対して、３つの層からなる透明な感圧接着剤シート帯状片であって、この３つの層が各々水素化ビニル芳香族ブロックコポリマーと粘着付与剤樹脂をベースとする透明な粘着剤から構成された感圧接着剤シートが提案されている（特許文献１）。しかしながら、水素化ビニル芳香族ブロックコポリマーと粘着付与剤をベースとする層を３層積層した場合、十分な初期接着性能が得られないことがあり、例えばひずみの大きい硬質な被着体同士を貼り合わせる際に接着力が低下するなどの問題があった。
【０００６】
また、一般に使用される強接着力を有する粘着テープを活用する方法もあるが、課題となる再剥離性を十分に確保することは難しく、高温や高湿環境下で使用された後に再剥離することが出来ていなかった。
【先行技術文献】
【特許文献】
【０００７】
【特許文献１】特開２００４−１６２０６４号公報
【発明の概要】
【発明が解決しようとする課題】
【０００８】
本発明が解決しようとする課題は、被着体、特に硬質な被着体に対する追従性及び接着性に優れ、且つ、粘着テープを剥がす際には、加熱や有機溶剤等によって粘着テープを脆化させる必要もなく、また、粘着剤が被着体に残留することもなく、高温や高湿度環境で使用された後でも粘着テープの水平方向に引き伸ばして剥離することが可能な優れた再剥離性を有する粘着テープを提供することである。
【課題を解決するための手段】
【０００９】
本発明者らは鋭意研究した結果、上記課題を解決するための本発明を完成するに至った。
本発明は、ビニル芳香族ブロック共重合体（Ａ）を含有する樹脂基材及び粘着層を備えた粘着テープであり、前記粘着層の５０％伸長時の引張強度が０．０５〜１０．５MＰａであり、前記粘着層の貯蔵弾性率G’（２３℃）が１．０×１０５〜１．０×１０７Ｐａである粘着テープを提供するものである。
【発明の効果】
【００１０】
本発明の粘着テープは、金属やプラスチック等の硬質な被着体同士を貼り合わせた場合でも追従性に優れ、強固に接着させることができ、両者を剥がす際には、加熱や有機溶剤によって粘着テープを脆化させる必要も無く、また、被着体上に粘着剤などの残留物も無く、高温や高湿度環境で使用された後でも水平方向に引き伸ばすことできれいに剥離することが可能であり、被着体を再利用することが可能となる。
【発明を実施するための最良の形態】
【００１１】
以下に、本発明の粘着テープの構成について更に詳しく説明する。
【００１２】
＜基材＞
本発明の粘着テープは、ビニル芳香族ブロック共重合体（Ａ）を含有する樹脂基材を備える。
【００１３】
前記樹脂基材に使用できるビニル芳香族ブロック共重合体（Ａ）としては芳香族ビニル化合物と共役ジエン化合物とのブロック共重合体から選ばれる１種又は２種以上の共重合体が使用でき、前記芳香族ビニル化合物がスチレンであるスチレン系共重合体が好ましい。また、前記共役ジエン化合物としてはイソプレン、ブタジエン、エチレンブチレン、エチレンプロピレンが好ましい。なかでも、前記ブロック共重合体（Ａ）としては、スチレン−イソプレン共重合体、スチレン−ブタジエン共重合体、スチレン−エチレンブチレン共重合体、スチレン−エチレンプロピレン共重合体などのジブロック共重合体、スチレン−イソプレン−スチレン共重合体、スチレン−ブタジエン−スチレン共重合体などのトリブロック共重合体から選ばれる１種又は２種以上の共重合体が好ましく、スチレン−イソプレン共重合体、スチレン−ブタジエン共重合体、スチレン−エチレンブチレン共重合体、スチレン−イソプレン−スチレン共重合体、スチレン−ブタジエン−スチレン共重合体、スチレン−エチレンブチレン共重合体から選ばれる１種又は２種以上の共重合体がより好ましく、スチレン−イソプレン共重合体、スチレン−イソプレン−スチレン共重合体が特に好ましい。
【００１４】
本発明の樹脂基材に含まれる樹脂成分に占めるビニル芳香族ブロック共重合体（Ａ）の割合は、５０〜１００％であることが好ましく、６０〜１００％であることがより好ましく、６５〜１００％であることが更に好ましく、７０〜１００％であることがよりいっそう好ましい。当該範囲であることで、スチレン系共重合体の持つ優れた破断点伸度や破断点応力を得ることが出来る。また、本発明の基材に含まれるビニル芳香族ブロック共重合体（Ａ）以外のものとしてはポリオレフィンやポリカーボネートなどの各種熱可塑性樹脂が使用することができ、一種または複数種同時に使用することができる。
【００１５】
前記スチレン系共重合体としては、前記スチレン−イソプレン共重合体とスチレン−イソプレン−スチレン共重合体の全質量に対して、下記化学式（１）で示される構造単位を１３質量％〜６０質量％の範囲で有するものを使用することが好ましく、１５〜５０質量％の範囲で有するものを使用することがより好ましく、１６〜４５質量％の範囲で有するものを使用することが更に好ましく１７〜３５質量％の範囲で有するものを使用することがよりいっそう好ましい。これにより、破断点伸度や破断点応力が好適な範囲で得られ易くなる。
【００１６】
【化１】
2019006908.tif 000002
【００１７】
前記スチレン系共重合体としては、構造の異なる共重合体を２種以上含有するものを使用し、スチレン−イソプレン共重合体とスチレン−イソプレン−スチレン共重合体とを組み合わせ含有するものを使用することが出来る。
前記スチレン系共重合体は、前記スチレン−イソプレン共重合体とスチレン−イソプレン−スチレン共重合体の合計質量に対して、前記スチレン−イソプレン共重合体を０質量％〜８０質量％の範囲で含有するものを使用することが好ましく、０質量％〜７０質量％の範囲で含有するものを使用することがより好ましく、０質量％〜５０質量％の範囲で含有するものを使用することが更に好ましく、０質量％〜３０質量％の範囲で使用することがよりいっそう好ましい。前記範囲とすることで、優れた破断点伸度や破断点応力を維持しながら熱耐久性との両立が可能となる。
【００１８】
また、前記スチレン−イソプレン共重合体としては、ゲルパーミエーションクロマトグラフ（ＧＰＣ）を用い標準ポリスチレン換算で測定された重量平均分子量（ゲルパーミエーションクロマトグラフィー、東ソー社製ＳＣ−８０２０、高分子量カラムＴＳＫｇｅｌＧＭＨＨＲ−Ｈ、溶媒：テトラヒドロフラン）が１万〜８０万の範囲であるものを使用することが好ましく、３万〜５０万の範囲であるものを使用することがより好ましく、５万〜３０万の範囲であるものを使用することがよりいっそう好ましい。前記範囲であることで、加熱流動性や溶剤希釈時の相溶性を確保できるため製造工程における作業性が良好でありながら、熱耐久性を備えた粘着テープを得るうえでより好ましい。
【００１９】
前記スチレン系共重合体は、例えば、線状構造や分岐構造または多分岐構造などの単一構造のものを使用することが出来るが、異なる構造のものを混合して使用することも可能である。線状構造が豊富なスチレン系共重合体は本発明の粘着テープに優れた破断点伸度を与える。一方、分岐構造や多分岐構造でありながら分子末端にスチレンブロックを配したものは擬似的架橋構造を取ることができ、優れた凝集力を与えることができる。このため、必要な機械特性にあわせて混合して使用することが好ましい。
【００２０】
前記スチレン−イソプレン−スチレン共重合体の製造方法は特に限定されることは無く、従来既知の製造方法が適用できる。例えば、アニオンリビング重合法によりスチレンブロックおよびイソプレンブロックを逐次重合する方法や、リビング性活性末端を有するブロック共重合体を製造した後にカップリング剤と反応させてカップリングしたブロック共重合体を製造する方法がある。
【００２１】
前記スチレン−イソプレン共重合体の製造方法は特に限定されることは無く、従来既知の製造方法が適用できる。例えば、アニオンリビング重合法によりスチレンブロックおよびイソプレンブロックを逐次重合する方法がある。
【００２２】
前記スチレン−イソプレン共重合体とスチレン−イソプレン−スチレン共重合体の混合物の製造方法は特に限定されることは無く、従来既知の製造方法が適用できる。例えば、上記で製造したスチレン−イソプレン共重合体とスチレン−イソプレン−スチレン共重合体を混合して使用する方法がある。また、ひとつの重合工程で同時に混合物として製造することも可能である。より具体的な一態様としては、アニオンリビング重合法により、まず、第一に、重合溶媒中、アニオン重合開始剤を用いてスチレン単量体を重合して、リビング性の活性末端を有するポリスチレンブロックを形成する。次いで、第二に、ポリスチレンブロックのリビング性の活性末端からイソプレンを重合して、リビング性の活性末端を有するスチレン− イソプレンジブロック共重合体を得る。引き続き、第三に、当該リビング性の活性末端を有するスチレン− イソプレンジブロック共重合体の一部とカップリング剤とを反応し、カップリングしたスチレン− イソプレン− スチレンブロック共重合体を形成する。そして、第四に、前記のリビング性の活性末端を有するスチレン− イソプレンジブロック共重合体の残部を重合停止剤で、そのリビング性の活性末端を失活させてスチレン− イソプレンジブロック共重合体を形成させる。
【００２３】
また、前記基材には、粘着層との密着性を高めることや耐熱性を高める目的で粘着付与樹脂を使用することが出来る。中でも、軟化点が８０℃以上の粘着付与樹脂が好適に使用でき、軟化点は９０℃以上であることがより好ましく、１００℃以上であることが更に好ましく、１１０℃以上であることがよりいっそう好ましい。前記軟化点は、ＪＩＳＫ２２０７に規定の方法（乾球式）で測定された値を指す。
【００２４】
前記粘着付与樹脂としては、例えば常温（２３℃）で固体状のものを使用することが好ましく、Ｃ５系石油樹脂、Ｃ５系／Ｃ９系石油樹脂、脂環族系石油樹脂等の石油樹脂を使用することができる。
前記石油樹脂は、スチレン−イソプレンブロック共重合体やスチレン−イソプレンブロック−スチレン共重合体を構成するポリイソプレン構造と相溶しやすく、その結果、粘着テープの初期接着力と熱耐久性とをより一層向上させることができる。
前記Ｃ５系石油樹脂としては、脂肪族系石油樹脂を使用することができ、例えば、エスコレッツ１２０２、１３０４、１４０１（東燃化学合同会社製）、ウイングタック９５（グッドイヤー・タイヤ・アンド・ラバー・カンパニー製）、クイントンＫ１００、Ｒ１００、Ｆ１００（日本ゼオン株式会社製）、ピコタック９５、ピコペール１００（理化ハーキュレス製）等を使用することができる。
【００２５】
前記Ｃ５系／Ｃ９系石油樹脂としては、前記したＣ５系石油樹脂と、Ｃ９系石油樹脂との共重合体を使用することができ、例えば、エスコレッツ２１０１（トーネックス製）、クイントンＧ１１５（日本ゼオン製）、ハーコタック１１４９（理化ハーキュレス製）等を使用することができる。
前記脂環族系石油樹脂としては、前記したＣ９系石油樹脂に水素添加して得られるが、例えば、エスコレッツ５３００（トーネックス製）、アルコンＰ−１００（荒川化学工業製）、リガライトＲ１０１（理化ファインテク製）等を使用することができる。
【００２６】
前記粘着付与樹脂としては、前記Ｃ５系石油樹脂、Ｃ５系／Ｃ９系石油樹脂、及び脂環族系石油樹脂以外に、例えば、重合ロジン系樹脂、Ｃ９系石油樹脂、テルペン系樹脂、ロジン系樹脂、テルペン−フェノール樹脂、スチレン樹脂、クマロン−インデン樹脂、キシレン樹脂、フェノール樹脂等を使用することができる。
なかでも、前記粘着付与樹脂としては、前記Ｃ５系石油樹脂と重合ロジン系樹脂とを組み合わせ使用することが、より一層優れた初期接着性と熱耐久性とを両立するうえで好ましい。
【００２７】
前記粘着付与樹脂は、前記スチレン−イソプレン共重合体やスチレン−イソプレン−スチレン共重合体の全量に対して０質量％〜１００質量％の範囲で使用することが好ましく、０質量％〜７０質量％の範囲で使用することがより好ましく、０質量％〜５０質量％の範囲で使用することが更に好ましく、０質量％〜３０質量％の範囲で使用することがよりいっそう好ましい。上記範囲で使用することで、粘着層と基材層の界面密着性を高めながら粘着テープの優れた破断点伸度や熱耐久性とを両立させ易くなる。
【００２８】
また、前記樹脂基材には、特性を損なわない範囲で必要に応じて、その他のポリマー成分、架橋剤、老化防止剤、紫外線吸収剤、充填剤、重合禁止剤、表面調整剤、帯電防止剤、消泡剤、粘度調整剤、耐光安定剤、耐候安定剤、耐熱安定剤、酸化防止剤、レベリング剤、有機顔料、無機顔料、顔料分散剤、シリカビーズ、有機ビーズなどの添加剤；酸化ケイ素、酸化アルミニウム、酸化チタン、ジルコニア、五酸化アンチモンなどの無機系充填剤などを含有するものを使用することができる。
【００２９】
前記老化防止剤としては、例えばフェノール系老化防止剤を使用することが、スチレン−イソプレン共重合体などの耐熱安定性を効果的に向上させることができ、その結果、良好な初期接着性を維持し、かつ、より一層優れた熱耐久性を備えた粘着剤及び粘着テープを得ることができるため好ましい。
前記フェノール系老化防止剤としては、一般に立体障害性基を有するフェノール系化合物であり、モノフェノール型、ビスフェノール型、ポリフェノール型が代表的である。具体例としては、２，６−ジ−ｔ−ブチル−４−メチルフェノール、２，２’−メチレンビス(４−メチル−６−ｔ−ブチルフェノール)、２，２’−メチレンビス(４−エチル−６−ｔ−ブチルフェノール)、４，４’−チオビス(６−ｔ−ブチル−３−メチルフェノール)、４，４’−ブチリデンビス−(３−メチル−６−ｔ−ブチルフェノール)、テトラキス−［メチレン−３−（３’５’−ジ−ｔ−ブチル−４−ヒドロキシフェニル）プロピオネート］メタン、ｎ−オクタデシル−３−(４’−ヒドロキシ−３’５’−ジ−ｔ−ブチルフェニル)プロピオネート等を単独または２種以上組み合わせ使用することができる。
【００３０】
前記フェノール系老化防止剤は、前記スチレン−イソプレンブロック共重合体１００質量部に対し、０．１質量部〜５質量部の範囲で使用することが好ましく、０．５質量部〜３質量部の範囲で使用することが、スチレン−イソプレン共重合体の耐熱安定性を効果的に向上させることができ、その結果、良好な初期接着性を維持し、かつ、より一層優れた熱耐久性を備えた粘着剤を得ることができる。
前記老化防止剤としては、前記フェノール系老化防止剤と、リン系老化防止剤（加工安定剤とも言われる）、アミン系老化防止剤、イミダゾール系老化防止剤等のその他老化防止剤を組み合わせ使用してもよく、とりわけ、前記フェノール系老化防止剤とリン系老化防止剤とを組み合わせ使用することが、良好な初期接着性を維持し、かつ、より一層優れた熱耐久性を備えた粘着剤を得ることができる。なお、上記リン系老化防止剤は、高温環境下において経時的にわずかに変色（黄変）する場合があるため、その使用量は、前記初期接着性と熱耐久性と変色防止とのバランスを考慮し適宜設定することが好ましい。
【００３１】
前記基材は、その厚さが１００〜２４９０μｍであることが好ましく、１２０〜１９９０μｍであることがより好ましく、１５０〜１７９０μｍであることが更に好ましく、２００μｍ〜１４９０μｍであることがよりいっそう好ましい。前記基材の厚さが上記範囲であることで、被着体の歪みに対して粘着テープが追従し易く高い接着強度を得易く、粘着テープを水平方向に引き伸ばしながら再剥離する際に必要な応力が大きくなりすぎないため好ましい。
【００３２】
また、前記基材の破断点伸度は６００〜３０００％であることが好ましく、６５０〜２８００％であることがより好ましく、７００〜２７００％であることが更に好ましく、７５０〜２６００％であることがよりいっそう好ましい。前記基材の破断点伸度が前記範囲の下限以上であることで、前記粘着テープが強固に被着体に接着している場合でも粘着テープを再剥離する際のテープ水平方向へ引き伸ばすための応力が大きくなり過ぎず、引き剥がし工程においても粘着テープが過剰に伸びすぎることなく容易に引き剥がすことが出来る。また、前記基材の破断点伸度が前記範囲の上限以下であることで粘着テープを再剥離する際のテープ水平方向への引き伸ばし距離が長くなりすぎず小スペースでの作業が可能となるため好ましい。
【００３３】
前記基材の破断点応力は２．５〜８０．０ＭＰａであることが好ましく、３．０〜６００ＭＰａであることがより好ましく、３．5〜３０ＭＰａであることが更に好ましく、４．０〜２０ＭＰａであることがよりいっそう好ましい。前記基材の破断点応力が前記範囲にあることで、粘着テープを引き伸ばして剥がす際にも粘着テープが千切れてしまうことが抑制でき、粘着テープを伸長させるための荷重が過剰になり過ぎないため引き剥がしによる再剥離作業が容易になる。また、粘着テープを引き伸ばして変形させる際に必要な力は粘着テープの厚みにも依存することになる。例えば、厚みが厚く破断点応力が高い粘着テープを引き伸ばして再剥離しようとした場合には、十分に引き伸ばすことが出来ず再剥離することができない。
【００３４】
前記基材の２５％伸長時応力は０．１５〜１０．０MＰａであることが好ましく、０．２５〜７．０MＰａであることがより好ましく、０．３５〜５．０MＰａであることが更に好ましく、０．４５〜２．０MＰａであることがよりいっそう好ましい。粘着テープの２５％伸長時応力が前記範囲にあることで、粘着テープに好適な接着強度を得ることができ、再剥離する工程でも比較的容易に引き剥がすことが可能となる。上記範囲を下回る場合、硬質な被着体同士を固定していながら粘着テープのせん断方向への荷重が生じた場合に粘着テープが剥がれてしまう懸念が生じる。また、上記範囲を上回る場合には、粘着テープの引き剥がし工程において、粘着テープを伸長させるために必要な力が過大となってしまう。
【００３５】
前記基材の５０％伸長時応力は０．１５〜１０．５MＰａであることが好ましく、０．２５〜７．５MＰａであることがより好ましく、０．３５〜５．０MＰａであることが更に好ましく、０．５〜２．５MＰａであることがよりいっそう好ましい。粘着テープの５０％伸長時応力が前記範囲にあることで、粘着テープに好適な接着強度を得ることができ、再剥離する工程でも比較的容易に引き剥がすことが可能となる。上記範囲を下回る場合、硬質な被着体同士を固定していながら粘着テープのせん断方向への荷重が生じた場合に粘着テープが剥がれてしまう懸念が生じる。また、上記範囲を上回る場合には、粘着テープの引き剥がし工程において、粘着テープを伸長させるために必要な力が過大となってしまう。
【００３６】
前記基材の５０％伸長時応力は２５％伸長時応力の１００〜１６０％であることが好ましく、１０３〜１５０％であることがより好ましく、１０５〜１４０％であることが更に好ましく、１１０〜１３０％であることがよりいっそう好ましい。
粘着テープの５０％伸長時応力が粘着テープの２５％伸長時応力に対して前記範囲にあることで、粘着テープの再剥離時の再剥離する工程での引き剥がすために必要な応力が安定させることが可能となる。
【００３７】
前記基材の貯蔵弾性率Ｅ’（２３℃）は１．０×１０４〜１．０×１０８Ｐａであることが好ましく、５．０×１０４〜５．０×１０７Ｐａであることがより好ましく、１．０×１０５〜１．０×１０７Ｐａであることが更に好ましく、３．０×１０５〜７．０×１０６Ｐａであることがよりいっそう好ましい。基材の破断点応力が前記範囲にあることで、被着体の歪などに対して追従し易く優れた接着強度が得られ易くなり、粘着テープの寸法安定性も確保することが出来るため好適な貼付作業性が得られる。前述のとおり、本発明の粘着テープは、被着体が金属やプラスチックのような硬質なものでありながら大面積なものであることが想定される。一般的に、大面積な被着体であるほど歪みを抑制して成形することが困難であるが、上記貯蔵弾性率範囲を有する粘着テープであれば、前述のような被着体の歪みを粘着テープで追従させることができ、好適な接着力を得ることが出来る。
【００３８】
前記基材としては、粘着剤層との密着性をより一層向上させることを目的として、プライマー層が設けられたもの、サンドブラスト法や溶剤処理法などによる表面の凹凸化処理、コロナ放電処理、クロム酸処理、火炎処理、熱風処理、オゾン処理、紫外線照射処理、酸化処理などの表面処理が施されたものを使用することができる。
【００３９】
前記基材の製造方法としては、押し出し成型によるキヤスト法、一軸延伸法、逐次二次延伸法、同時二軸延伸法、インフレーション法、チューブ法、さらに、カレンダー法、溶液法などがある。中でも押し出し成型によるキヤスト法、一軸延伸法、逐次二次延伸法、同時二軸延伸法、インフレーション法、チューブ法による製造方法が好適に使用でき、本発明の粘着テープに必要な機械的強度に合わせて選択すればよい。
【００４０】
前記基材は、単層構造、２層や３層またはそれ以上の複層構造であっても良い。複層構造の場合、少なくとも1つの層は前記した樹脂組成を有する層であることで必要な機械特性を発揮させ易いため好ましい。また、例えば、ポリプロピレンなどの熱可塑性樹脂と前記スチレン−イソプレン−スチレン共重合体を共押出する方法で３層構造の基材を得ることができる。これは、本発明の粘着テープについて、例えば適度な寸法安定性やコシを持たせたい場合には好適な構成として使用できる場合がある。
【００４１】
＜粘着層＞
本発明の粘着テープの粘着層は、５０％伸長時応力が０．０５〜１０．５MＰａであるが、０．０７〜７．５MＰａであることがより好ましく、０．１〜５．５MＰａであることが更に好ましく、０．１５〜３．５MＰａであることがよりいっそう好ましい。粘着層の５０％伸長時応力が前記範囲にあることで、粘着テープの優れた接着性と再剥離性を得ることが出来る。即ち、被着体の歪などに対して追従し易く優れた接着強度が得られ易く、粘着テープの再剥離工程で粘着剤層が被着体に残留してしまうことが抑制できる。
【００４２】
本発明の粘着テープの粘着層は、貯蔵弾性率Ｇ’（２３℃）が１．０×１０５〜１．０×１０７Ｐａであるが、１．０×１０５〜８．０×１０６Ｐａが好ましく、１．０×１０５〜５．０×１０６Ｐａがより好ましく、１．０×１０５〜４．０×１０６Ｐａが更に好ましく、１．０×１０５〜３．０×１０６Ｐａが最も好ましい。粘着層の貯蔵弾性率Ｇ’（２３℃）が前記範囲にあることで、粘着テープの優れた接着性と再剥離性を得ることが出来、特に、高温や高湿環境下で使用された後にも粘着テープの再剥離工程で粘着剤層が被着体に残留してしまうことが抑制できる。
【００４３】
前記粘着層の厚みは、基材層の厚みに対して１／２〜１／５００であることが好ましく、１／３〜１／３００であることがより好ましく、１／５〜１／２００であることが更に好ましく、１／１０〜１／５０であることがよりいっそう好ましい。粘着テープの粘着層と基材層の厚み比率が上記範囲にあることで、粘着テープの優れた接着性と再剥離性を得ることが出来る。本発明の粘着テープは粘着剤層の凝集力は基材の凝集力よりも低くなるため、上記範囲よりも粘着層が厚い場合には、粘着テープの再剥離工程で粘着剤層のみが被着体に残存してしまう可能性がある。また、上記範囲よりも粘着剤層が薄い場合には、被着体の表面が凹凸形状などの場合に粘着層が追従できずに顕著に接着強度が低下してしまう懸念がある。
【００４４】
本発明の粘着テープに使用する粘着層の破断点応力は、０．５〜２５．０ＭＰａであることが好ましく、０．８〜２０．０ＭＰａであることがより好ましく、１．０〜１７．０ＭＰａであることが更に好ましく、１．２〜１５．０ＭＰａであることがよりいっそう好ましい。前記粘着層の破断点応力が前記範囲にあることで、優れた粘着性が発揮でき、本発明の粘着テープを水平方向に引き伸ばして剥離する際に被着体状に粘着剤成分が残留し難いため好ましい。
【００４５】
本発明の粘着テープの粘着層に使用する粘着剤としては基材への追従性や密着性の観点からビニル芳香族ブロック共重合体（Ｂ）を含有するものが好ましい。なかでも、芳香族ビニル化合物と共役ジエン化合物とのブロック共重合体から選ばれる１種又は２種以上の共重合体が使用でき、前記芳香族ビニル化合物がスチレンであるスチレン系共重合体が好ましい。また、前記共役ジエン化合物としてはイソプレン、ブタジエン、エチレンブチレン、エチレンプロピレンが好ましい。なかでも、前記ブロック共重合体（Ｂ）としては、スチレン−イソプレン共重合体、スチレン−ブタジエン共重合体、スチレン−エチレンブチレン共重合体、スチレン−エチレンプロピレン共重合体などのジブロック共重合体、スチレン−イソプレン−スチレン共重合体、スチレン−ブタジエン−スチレン共重合体などのトリブロック共重合体から選ばれる１種又は２種以上の共重合体が好ましく、スチレン−イソプレン共重合体、スチレン−ブタジエン共重合体、スチレン−エチレンブチレン共重合体、スチレン−イソプレン−スチレン共重合体、スチレン−ブタジエン−スチレン共重合体から選ばれる１種又は２種以上の共重合体がより好ましく、スチレン−イソプレン共重合体、スチレン−イソプレン−スチレン共重合体から選ばれる１種又は２種以上の共重合体が特に好ましい。
【００４６】
前記ビニル芳香族ブロック共重合体としては、前記スチレン−イソプレン共重合体とスチレン−イソプレン−スチレン共重合体の全質量に対して、下記化学式（２）で示される構造単位を１０質量％〜８０質量％の範囲で有するものを使用することが好ましく、１２〜６０質量％の範囲で有するものを使用することがより好ましく、１５〜４０質量％の範囲で有するものを使用することが更に好ましく１７〜３５質量％の範囲で有するものを使用することがよりいっそう好ましい。これにより、優れた接着性と耐熱性を得ることができる。
【００４７】
【化２】
2019006908.tif 000003
【００４８】
前記ビニル芳香族ブロック共重合体としては、構造の異なる共重合体を２種以上含有するものを使用することができ、スチレン−イソプレン共重合体とスチレン−イソプレン−スチレン共重合体とを組み合わせ含有するものを使用することが出来る。
前記スチレン系樹脂は、前記スチレン−イソプレン共重合体とスチレン−イソプレン−スチレン共重合体の合計質量に対して、前記スチレン−イソプレン共重合体を０質量％〜８０質量％の範囲で含有するものを使用することが好ましく、０質量％〜７７質量％の範囲で含有するものを使用することが更に好ましく、０質量％〜７５質量％の範囲で含有するものを使用することが更に好ましく、０質量％〜７０質量％の範囲で使用することがよりいっそう好ましい。前記範囲とすることで、本発明の粘着テープに優れた接着性能と熱耐久性とを両立させることができる。
【００４９】
また、前記スチレン−イソプレン共重合体としては、ゲルパーミエーションクロマトグラフ（ＧＰＣ）を用い標準ポリスチレン換算で測定された重量平均分子量（ゲルパーミエーションクロマトグラフィー、東ソー社製ＳＣ−８０２０、高分子量カラムＴＳＫｇｅｌＧＭＨＨＲ−Ｈ、溶媒：テトラヒドロフラン）が１万〜８０万の範囲であるものを使用することが好ましく、３万〜５０万の範囲であるものを使用することがより好ましく、５万〜３０万の範囲であるものを使用することがよりいっそう好ましい。前記範囲であることで、加熱流動性や溶剤希釈時の相溶性を確保できるため製造工程における作業性が良好でありながら、熱耐久性を備えた粘着テープを得るうえでより好ましい。
【００５０】
前記スチレン系共重合体は、例えば、線状構造や分岐構造または多分岐構造などの単一構造のものを使用することが出来るが、異なる構造のものを混合して使用することも可能である。線状構造が豊富なスチレン系樹脂を粘着層に使用した際は本発明の粘着テープに優れた接着性能を与える。一方、分岐構造や多分岐構造でありながら分子末端にスチレンブロックを配したものは擬似的架橋構造を取ることができ、優れた凝集力を与えることができるため、高い保持力を与えることができる。これらは必要な特性にあわせて混合して使用することが好ましい。
【００５１】
前記スチレン−イソプレン−スチレン共重合体の製造方法は特に限定されることは無く、従来既知の製造方法が適用でき、前記基材に関する記載と同様の方法で製造することができる。
【００５２】
また、本発明の粘着テープの粘着剤には粘着付与樹脂が使用でき、その中でも、軟化点が８０℃以上の粘着付与樹脂を使用することが好ましい。これにより、優れた初期接着性と熱耐久性とを備えた粘着剤及び粘着テープを得ることができる。前記軟化点は、ＪＩＳＫ２２０７に規定の方法（乾球式）で測定された値を指す。
【００５３】
粘着付与樹脂としては、例えば常温（２３℃）で固体状のものを使用することが好ましく、Ｃ５系石油樹脂、Ｃ５系／Ｃ９系石油樹脂、脂環族系石油樹脂等の石油樹脂を使用することができる。前記石油樹脂は、スチレン系樹脂を構成するポリイソプレン構造と相溶しやすく、その結果、粘着剤及び粘着テープの初期接着力と熱耐久性とをより一層向上させることができる。
前記Ｃ５系石油樹脂としては、脂肪族系石油樹脂を使用することができ、例えば、エスコレッツ１２０２、１３０４、１４０１（東燃化学合同会社製）、ウイングタック９５（グッドイヤー・タイヤ・アンド・ラバー・カンパニー製）、クイントンＫ１００、Ｒ１００、Ｆ１００（日本ゼオン株式会社製）、ピコタック９５、ピコペール１００（理化ハーキュレス製）等を使用することができる。
【００５４】
前記Ｃ５系／Ｃ９系石油樹脂としては、前記したＣ５系石油樹脂と、Ｃ９系石油樹脂との共重合体を使用することができ、例えば、エスコレッツ２１０１（トーネックス製）、クイントンＧ１１５（日本ゼオン製）、ハーコタック１１４９（理化ハーキュレス製）等を使用することができる。
前記脂環族系石油樹脂としては、前記したＣ９系石油樹脂に水素添加して得られるが、例えば、エスコレッツ５３００（トーネックス製）、アルコンＰ−１００（荒川化学工業製）、リガライトＲ１０１（理化ファインテク製）等を使用することができる。
【００５５】
前記軟化点が８０℃以上の粘着付与樹脂としては、前記Ｃ５系石油樹脂、Ｃ５系／Ｃ９系石油樹脂、及び脂環族系石油樹脂以外に、例えば、重合ロジン系樹脂、Ｃ９系石油樹脂、テルペン系樹脂、ロジン系樹脂、テルペン−フェノール樹脂、スチレン樹脂、クマロン−インデン樹脂、キシレン樹脂、フェノール樹脂等を使用することができる。
なかでも、前記軟化点が８０℃以上の粘着付与樹脂としては、前記Ｃ５系石油樹脂と重合ロジン系樹脂とを組み合わせ使用することが、より一層優れた初期接着性と熱耐久性とを両立するうえで好ましい。
前記軟化点が８０℃以上の粘着付与樹脂は、前記スチレン系樹脂の全量に対して３質量％〜１００質量％の範囲で使用することが好ましく、５質量％〜８０質量％の範囲で使用することがより好ましく、５質量％〜８０質量％の範囲で使用することが、より一層優れた接着性と優れた熱耐久性とを両立した粘着剤及び粘着テープを得るうえでより好ましい。
【００５６】
また、定温環境での貼付性や初期接着性を得る目的で、前記軟化点が８０℃以上の粘着付与樹脂と組み合わせて、軟化点が−５℃以下の粘着付与樹脂を使用することも出来る。前記流動点は、ＪＩＳＫ２２６９に規定される方法に準拠した方法で測定された値を指す。
前記軟化点が−５℃以下の粘着付与樹脂としては、室温で液状の粘着付与樹脂を使用することが好ましい。このような室温で液状の粘着付与樹脂は、公知の上記粘着付与樹脂の中から選択することが好ましい。
前記軟化点が−５℃以下の粘着付与樹脂としては、例えば、プロセスオイル、ポリエステル、ポリブテン等の液状ゴム等を使用することができ、なかでもポリブテンを使用することが、より一層優れた初期接着性を発現させるうえで好ましい。
【００５７】
前記軟化点が−５℃以下の粘着付与樹脂は、前記粘着付与樹脂の全量に対して０質量％〜４０質量％の範囲で使用することが好ましく、０質量％〜３０質量％の範囲で使用することがより好ましい。
前記軟化点が−５℃以下の粘着付与樹脂としては、前記スチレン系樹脂の全量に対して０質量％〜４０質量％の範囲で使用することが好ましく、０質量％〜３０質量％の範囲で使用することが、初期接着力を向上させ良好に接着することができ、かつ、十分な熱耐久性を得ることができる。
【００５８】
前記軟化点が８０℃以上の粘着付与樹脂及び前記軟化点が−５℃以下の粘着付与樹脂の質量割合は、５〜５０の範囲であることが好ましく、１０〜３０の範囲であることが、優れた初期接着性と優れた保持力とを両立した粘着剤及び粘着テープを得るうえでより好ましい。
【００５９】
前記スチレン系樹脂と前記粘着付与樹脂とは、［スチレン系樹脂／粘着付与樹脂］で表される質量比が０．５〜１０．０となる範囲で組み合わせ使用することが好ましく、０．６〜９．０となる範囲で使用することが、初期接着力を向上することができ、かつ、優れた熱耐久性を得ることができる。また、前記質量比［スチレン系樹脂／粘着付与樹脂］は、１よりも大きいことが、例えば被着体の曲面部等に貼付した際に粘着テープの反発力に起因した剥がれを防止（耐反発性）するうえで好ましい。
【００６０】
粘着剤の添加剤として、特性を損なわない範囲で必要に応じて、その他のポリマー成分、架橋剤、老化防止剤、紫外線吸収剤、充填剤、重合禁止剤、表面調整剤、帯電防止剤、消泡剤、粘度調整剤、耐光安定剤、耐候安定剤、耐熱安定剤、酸化防止剤、レベリング剤、有機顔料、無機顔料、顔料分散剤、可塑剤、軟化剤、難燃剤、金属不活性剤、シリカビーズ、有機ビーズなどの添加剤；酸化ケイ素、酸化アルミニウム、酸化チタン、ジルコニア、五酸化アンチモンなどの無機系充填剤などを含有するものを使用することができる。
【００６１】
前記老化防止剤としては、一般に粘着剤に使用できものが適用可能であるが前記基材の項目で記載したとおりのものが一例として挙げられる。
【００６２】
前記基材の製造方法としては、押し出し成型によるキヤスト法、一軸延伸法、逐次二次延伸法、同時二軸延伸法、インフレーション法、チューブ法、さらに、カレンダー法、溶液法などがある。中でも押し出し成型によるキヤスト法や溶剤法による製造方法が好適に使用でき、粘着層の厚み制御や基材との積層方法の相性に合わせて選択すればよい。
また、溶剤法の場合にもロールコーター等で直接基材に塗布する方法や、剥離ライナー上にいったん粘着剤層を形成後、基材に転写する方法が用いられる。粘着層に好適な平滑性を得るためには剥離ライナーにいったん粘着剤層を形成後に基材に転写する方法が好ましい。
【００６３】
前記剥離ライナーとしては、例えばクラフト紙、グラシン紙、上質紙等の紙；ポリエチレン、ポリプロピレン（ＯＰＰ、ＣＰＰ）、ポリエチレンテレフタレート等の樹脂フィルム；前記紙と樹脂フィルムとを積層したラミネート紙、前記紙にクレーやポリビニルアルコールなどで目止め処理を施したものの片面もしくは両面に、シリコーン系樹脂等の剥離処理を施したもの等を用いることができる。
【００６４】
＜粘着テープ＞
前記粘着テープの厚さは１５０μｍより大きいことが好ましく、１７０μｍ以上であることがより好ましく、２００μｍ以上であることがより好ましく、２５０μｍ以上であることが特に好ましい。また、前記粘着テープの厚さは２５００μｍ以下であり、２０００μｍ以下であることが好ましく、１８００μｍ以下であることがより好ましく、１５００μｍ以下であることが特に好ましい。粘着テープの厚さが上記範囲にあることで、被着体の歪などに対して追従し易く優れた接着強度が得られ易くなり、粘着テープを水平方向に引き伸ばして再剥離する際に必要となる応力が大きくなりすぎないため好ましい。本発明の粘着テープは、被着体が金属やプラスチックのような硬質なものでありながら大面積なものである場合も想定される。一般的に、大面積な被着体であるほど歪みを抑制して成形することが困難である。このような被着体の歪みを粘着テープで追従させることで、例えば電子機器などの緻密な機構をより正確に完成させることが出来る。
【００６５】
前記粘着テープの破断点伸度は６００〜３０００％であることが好ましく、６５０〜２８００％であることがより好ましく、７００〜２７００％であることが更に好ましく、７５０〜２６００％であることがよりいっそう好ましい。本発明の粘着テープは先述の通り厚みが１５０より大きく１５００μｍ未満と比較的厚手の粘着テープであり強固な接着力を保有する。本発明のように強力に接着した粘着テープを伸長させて引き剥がす際には、前記破断点伸度範囲であることで、前記粘着テープが強固に被着体に接着している場合でも適度な引っ張り応力で引き剥がすことが可能となり、引き剥がし工程においても粘着テープが過剰に伸びすぎることなく容易に引き剥がすことが出来る。
【００６６】
前記粘着テープの破断点応力は２．５〜８０．０ＭＰａであることが好ましく、３．０〜６０．０ＭＰａであることがより好ましく、３．５〜３０．０ＭＰａであることが更に好ましく、４．０〜２０．０ＭＰａであることがよりいっそう好ましい。粘着テープの破断点応力が前記範囲にあることで、粘着テープを引き伸ばして剥がす際にも粘着テープが千切れてしまうことが無く、粘着テープを好適に伸長させ易いため引き剥がしによる再剥離作業が容易になる。また、粘着テープを引き伸ばして変形させる際に必要な力は粘着テープの厚みにも依存することになる。例えば、厚みが厚く破断点応力が高い粘着テープを引き伸ばして再剥離しようとした場合には、十分に引き伸ばすことが出来ず再剥離することができない。
【００６７】
前記粘着テープの２５％伸長時応力は０．０５〜１０．０MＰａであることが好ましく、０．１５〜５．０MＰａであることがより好ましく、０．２〜３．０MＰａであることが更に好ましく、０．３〜２．０MＰａであることがよりいっそう好ましい。粘着テープの２５％伸長時応力が前記範囲にあることで、粘着テープに好適な接着強度を得ることができ、再剥離する工程でも比較的容易に引き剥がすことが可能となる。上記範囲を下回る場合、硬質な被着体同士を固定していながら粘着テープのせん断方向への荷重が生じた場合に粘着テープが剥がれてしまう懸念が生じる。また、上記範囲を上回る場合には、粘着テープの引き剥がし工程において、粘着テープを伸長させるために必要な力が過大となってしまう。
【００６８】
前記粘着テープの５０％伸長時応力は０．０７〜１０．５MＰａであることが好ましく、０．１７〜５．５MＰａであることがより好ましく、０．２５〜３．５MＰａであることが更に好ましく、０．３〜２．５MＰａであることがよりいっそう好ましい。粘着テープの５０％伸長時応力が前記範囲にあることで、粘着テープに好適な接着強度を得ることができ、再剥離する工程でも比較的容易に引き剥がすことが可能となる。上記範囲を下回る場合、硬質な被着体同士を固定していながら粘着テープのせん断方向への荷重が生じた場合に粘着テープが剥がれてしまう懸念が生じる。また、上記範囲を上回る場合には、粘着テープの引き剥がし工程において、粘着テープを伸長させるために必要な力が過大となってしまう。
【００６９】
前記粘着テープの５０％伸長時応力は２５％伸長時応力の１００〜１６０％であることが好ましく、１０３〜１５０％であることがより好ましく、１０５〜１４０％であることが更に好ましく、１１０〜１３０％であることがよりいっそう好ましい。
粘着テープの５０％伸長時応力が粘着テープの２５％伸長時応力に対して前記範囲にあることで、粘着テープの再剥離時の再剥離する工程での引き剥がすために必要な応力が安定させることが可能となる。
【００７０】
前記粘着テープの貯蔵弾性率Ｅ’（２３℃）は１．０×１０４〜１．０×１０８Ｐａであることが好ましく、５．０×１０４〜５．０×１０７Ｐａであることがより好ましく、１．０×１０５〜１．０×１０７Ｐａであることが更に好ましく、３．０×１０５〜８．０×１０６Ｐａであることがよりいっそう好ましい。粘着テープの破断点応力が前記範囲にあることで、被着体の歪などに対して追従し易く優れた接着強度が得られ易くなり、粘着テープの寸法安定性も確保することが出来るため好適な貼付作業性が得られる。前述のとおり、本発明の粘着テープは、被着体が金属やプラスチックのような硬質なものでありながら大面積なものである場合も想定される。一般的に、大面積な被着体であるほど歪みを抑制して成形することが困難である。上記貯蔵弾性率範囲を有する粘着テープであれば、前述のような被着体の歪みを粘着テープで追従させることができ、好適な接着力を得ることが出来る。
【００７１】
前記粘着テープの１８０°ピール接着力は、５Ｎ／２０ｍｍ以上が好ましく、７Ｎ／２０ｍｍ以上がより好ましく、９Ｎ／２０ｍｍ以上であることが更に好ましく、１２Ｎ／２０ｍｍ以上であることがよりいっそう好ましい。粘着テープの１８０°ピール接着力が  上記範囲である場合、被着体が剛体同士の場合でも優れた接着性が得られ易い。本発明のように伸びのある粘着テープにおいて前記範囲の１８０°ピール接着力を下回ることは被着体への界面接着強度が低いことが示唆される。このため、剛体同士の貼り合わせに使用した場合、十分な接着挙動が得られなくなってしまう懸念がある。
【実施例】
【００７２】
以下に実施例により具体的に説明するが、本発明はこれに限定されるものではない。
【００７３】
〔実施例１〕
（粘着剤層の調製）
樹脂組成物（１）（スチレン−イソプレン共重合体及びスチレン−イソプレン−スチレン共重合体の混合物、前記化学式（２）で示されるスチレン由来の構造単位２４質量％、前記樹脂組成物（１）の全量に対するスチレン−イソプレン共重合体の割合が６７質量％）１００質量部、クイントンＧ１１５（日本ゼオン株式会社製のＣ５系／Ｃ９系石油樹脂、軟化点１１５℃）４０質量部、ペンセルＤ−１６０（荒川化学工業株式会社製の重合ロジンエステル樹脂、軟化点１５０℃〜１６５℃）３０質量部、日石ポリブテンＨＶ−５０（ＪＸ日鉱日石エネルギー株式会社製のポリブテン、流動点−１２．５℃）５質量部及び老化防止剤（テトラキス−［メチレン−３−（３’５’−ジ−ｔ−ブチル−４−ヒドロキシフェニル）プロピオネート］メタン）１質量部を混合し、溶媒としてトルエン１００質量部に溶解させることによって粘着剤（１）を得た。
前記粘着剤（１）をアプリケーターにより乾燥後の厚さが５μｍになるように離型紙上に塗布し、８０℃３分間乾燥させることによって粘着層（１）を作製した。
【００７４】
（粘着テープの製造）
樹脂組成物（２）（スチレン−イソプレン共重合体及びスチレン−イソプレン−スチレン共重合体の混合物、前記化学式（１）で示されるスチレン由来の構造単位２５質量％、前記樹脂組成物（２）の全量に対するスチレン−イソプレン共重合体の割合が１７質量％）をヒートプレス（圧力０．５ＭＰａ、プレス板温度が１３０℃、プレス時間２分）により厚さが２００μｍの基材を作製した。この両面に前記で作成した粘着層（１）を貼り合わせ０．２ＭＰａで加圧しラミネートすることによって、粘着テープを作製した。
【００７５】
〔実施例２〕
粘着テープの基材に使用する樹脂組成物（２）を樹脂組成物（１）に置き換えた以外は実施例１と同様に粘着テープを作製した。
【００７６】
〔実施例３〕
（粘着テープの製造）
樹脂組成物（３）（スチレン−イソプレン−スチレン共重合体、前記化学式（１）で示されるスチレン由来の構造単位１８質量％）をヒートプレス（圧力０．５ＭＰａ、プレス板温度が１３０℃、プレス時間２分）により厚さが２００μｍの基材を作製した。この両面に前記で作成した粘着層（１）を貼り合わせ０．２ＭＰａで加圧しラミネートすることによって、粘着テープを作製した。
【００７７】
〔実施例４〕
（粘着テープの製造）
樹脂組成物（４）（スチレン−エチレンブチレン−スチレン共重合体及びスチレン−エチレンブチレン共重合体の混合物、前記化学式（１）で示されるスチレン由来の構造単位３０質量％、前記樹脂組成物（４）の全量に対するスチレン−エチレンブチレン共重合体の割合が１質量％未満）をヒートプレス（圧力０．５ＭＰａ、プレス板温度が１３０℃、プレス時間２分）により厚さが２００μｍの基材を作製した。この両面に前記で作成した粘着層（１）を貼り合わせ０．２ＭＰａで加圧しラミネートすることによって、粘着テープを作製した。
【００７８】
〔実施例５〕
樹脂組成物（５）（スチレン−イソプレン共重合体及びスチレン−イソプレン−スチレン共重合体の混合物、前記化学式（２）で示されるスチレン由来の構造単位１５質量％、前記組成物（５）の全量に対するスチレン−イソプレン共重合体の割合が７８質量％）１００質量部、クイントンＧ１１５（日本ゼオン株式会社製のＣ５系／Ｃ９系石油樹脂、軟化点１１５℃）４０質量部、ペンセルＤ−１６０（荒川化学工業株式会社製の重合ロジンエステル樹脂、軟化点１５０℃〜１６５℃）３０質量部、日石ポリブテンＨＶ−５０（ＪＸ日鉱日石エネルギー株式会社製のポリブテン、流動点−１２．５℃）５質量部及び老化防止剤（テトラキス−［メチレン−３−（３’５’−ジ−ｔ−ブチル−４−ヒドロキシフェニル）プロピオネート］メタン）１質量部を混合し、溶媒としてトルエン１００質量部に溶解させることによって粘着剤（２）を得た。
前記粘着剤（２）をアプリケーターにより乾燥後の厚さが５μｍになるように離型紙上に塗布し、８５℃３分間乾燥させることによって粘着層（２）を作製した。
【００７９】
（粘着テープの製造）
前記樹脂組成物２をヒートプレス（圧力０．５ＭＰａ、プレス板温度が１３０℃、プレス時間２分）により厚さが２００μｍの基材を作製した。この両面に前記で作成した粘着層（２）を貼り合わせ０．２ＭＰａで加圧しラミネートすることによって、粘着テープを作製した。
【００８０】
〔実施例６〕
前記樹脂組成物（２）  １００質量部、クイントンＧ１１５（日本ゼオン株式会社製のＣ５系／Ｃ９系石油樹脂、軟化点１１５℃）１６質量部、ペンセルＤ−１６０（荒川化学工業株式会社製の重合ロジンエステル樹脂、軟化点１５０℃〜１６５℃）１２質量部、日石ポリブテンＨＶ−５０（ＪＸ日鉱日石エネルギー株式会社製のポリブテン、流動点−１２．５℃）２質量部及び老化防止剤（テトラキス−［メチレン−３−（３’５’−ジ−ｔ−ブチル−４−ヒドロキシフェニル）プロピオネート］メタン）１質量部を混合し、溶媒としてトルエン１００質量部に溶解させることによって粘着剤（３）を得た。
前記粘着剤（３）をアプリケーターにより乾燥後の厚さが５μｍになるように離型紙上に塗布し、８０℃３分間乾燥させることによって粘着層（３）を作製した。
【００８１】
（粘着テープの製造）
前記樹脂組成物（２）をヒートプレス（圧力０．５ＭＰａ、プレス板温度が１３０℃、プレス時間２分）により厚さが２００μｍの基材を作製した。この両面に前記で作成した粘着層（３）を貼り合わせ０．２ＭＰａで加圧しラミネートすることによって、粘着テープを作製した。
【００８２】
〔実施例７〕
前記樹脂組成物（２）  １００質量部、クイントンＧ１１５（日本ゼオン株式会社製のＣ５系／Ｃ９系石油樹脂、軟化点１１５℃）８質量部、ペンセルＤ−１６０（荒川化学工業株式会社製の重合ロジンエステル樹脂、軟化点１５０℃〜１６５℃）６質量部、日石ポリブテンＨＶ−５０（ＪＸ日鉱日石エネルギー株式会社製のポリブテン、流動点−１２．５℃）１質量部及び老化防止剤（テトラキス−［メチレン−３−（３’５’−ジ−ｔ−ブチル−４−ヒドロキシフェニル）プロピオネート］メタン）１質量部を混合し、溶媒としてトルエン１００質量部に溶解させることによって粘着剤（４）を得た。
前記粘着剤（４）をアプリケーターにより乾燥後の厚さが５μｍになるように離型紙上に塗布し、８０℃３分間乾燥させることによって粘着層（４）を作製した。
【００８３】
（粘着テープの製造）
前記樹脂組成物（２）をヒートプレス（圧力０．５ＭＰａ、プレス板温度が１３０℃、プレス時間２分）により厚さが２００μｍの基材を作製した。この両面に前記で作成した粘着層（４）を貼り合わせ０．２ＭＰａで加圧しラミネートすることによって、粘着テープを作製した。
【００８４】
〔実施例８〕
前記樹脂組成物（２）  １００質量部、クイントンＧ１１５（日本ゼオン株式会社製のＣ５系／Ｃ９系石油樹脂、軟化点１１５℃）２４質量部、ペンセルＤ−１６０（荒川化学工業株式会社製の重合ロジンエステル樹脂、軟化点１５０℃〜１６５℃）１８質量部、日石ポリブテンＨＶ−５０（ＪＸ日鉱日石エネルギー株式会社製のポリブテン、流動点−１２．５℃）３質量部及び老化防止剤（テトラキス−［メチレン−３−（３’５’−ジ−ｔ−ブチル−４−ヒドロキシフェニル）プロピオネート］メタン）１質量部を混合し、溶媒としてトルエン１００質量部に溶解させることによって粘着剤（５）を得た。
前記粘着剤４をアプリケーターにより乾燥後の厚さが５μｍになるように離型紙上に塗布し、８０℃３分間乾燥させることによって粘着層（５）を作製した。
【００８５】
（粘着テープの製造）
前記樹脂組成物（２）をヒートプレス（圧力０．５ＭＰａ、プレス板温度が１３０℃、プレス時間２分）により厚さが２００μｍの基材を作製した。この両面に前記で作成した粘着層（５）を貼り合わせ０．２ＭＰａで加圧しラミネートすることによって、粘着テープを作製した。
【００８６】
〔実施例９〕
前記樹脂組成物（１）  １００質量部、クイントンＧ１１５（日本ゼオン株式会社製のＣ５系／Ｃ９系石油樹脂、軟化点１１５℃）１６質量部、ペンセルＤ−１６０（荒川化学工業株式会社製の重合ロジンエステル樹脂、軟化点１５０℃〜１６５℃）１２質量部、日石ポリブテンＨＶ−５０（ＪＸ日鉱日石エネルギー株式会社製のポリブテン、流動点−１２．５℃）２質量部及び老化防止剤（テトラキス−［メチレン−３−（３’５’−ジ−ｔ−ブチル−４−ヒドロキシフェニル）プロピオネート］メタン）１質量部を混合し、溶媒としてトルエン１００質量部に溶解させることによって粘着剤（６）を得た。
前記粘着剤５をアプリケーターにより乾燥後の厚さが５μｍになるように離型紙上に塗布し、８０℃３分間乾燥させることによって粘着層（６）を作製した。
【００８７】
（粘着テープの製造）
前記樹脂組成物（２）をヒートプレス（圧力０．５ＭＰａ、プレス板温度が１３０℃、プレス時間２分）により厚さが２００μｍの基材を作製した。この両面に前記で作成した粘着層（６）を貼り合わせ０．２ＭＰａで加圧しラミネートすることによって、粘着テープを作製した。
【００８８】
〔実施例１０〕
粘着剤（１）の厚みを２５μｍとした以外は実施例１と同様に粘着テープを作製した。
【００８９】
〔実施例１１〕
粘着テープの基材に使用する樹脂組成物（２）の厚みを４００μｍとした以外は実施例１と同様に粘着テープを作製した。
【００９０】
〔実施例１２〕
粘着テープの粘着層厚みを５０μｍとした以外は実施例１と同様に粘着テープを作製した。
【００９１】
〔実施例１３〕
（粘着テープの製造）
前記樹脂組成物（３）をヒートプレス（圧力０．５ＭＰａ、プレス板温度が１３０℃、プレス時間２分）により厚さが１０００μｍの基材を作製した。この両面に前記で作成した粘着層（１）を貼り合わせ０．２ＭＰａで加圧しラミネートすることによって、粘着テープを作製した。
【００９２】
〔実施例１４〕
前記樹脂組成物２  １００質量部、クイントンＧ１１５（日本ゼオン株式会社製のＣ５系／Ｃ９系石油樹脂、軟化点１１５℃）８質量部、ペンセルＤ−１６０（荒川化学工業株式会社製の重合ロジンエステル樹脂、軟化点１５０℃〜１６５℃）６質量部、日石ポリブテンＨＶ−５０（ＪＸ日鉱日石エネルギー株式会社製のポリブテン、流動点−１２．５℃）１質量部及び老化防止剤（テトラキス−［メチレン−３−（３’５’−ジ−ｔ−ブチル−４−ヒドロキシフェニル）プロピオネート］メタン）１質量部を混合し、溶媒としてトルエン１００質量部に溶解させることによって粘着剤（７）を得た。
【００９３】
（粘着テープの製造）
前記粘着剤（７）をアプリケーターにより乾燥後の厚さが６６μｍになるように離型紙上に塗布し、８０℃３分間乾燥させ、３枚貼り重ねることにより総厚さ１９８μｍの粘着テープを作製した。
【００９４】
〔比較例１〕
樹脂組成物（１）の代わりに厚さ１８８μｍのＰＥＴフィルムを基材に使用した以外は実施例１と同様に粘着テープを作製した。
【００９５】
〔比較例２〕
（粘着剤層の調製）
攪拌機、還流冷却器、温度計、滴下漏斗及び窒素ガス導入口を備えた反応容器に、ｎ−ブチルアクリレート６０質量部、２−エチルヘキシルアクリレート３５．９５質量部、アクリル酸４．０質量部、４−ヒドロキシブチルアクリレート０．０５質量部と、重合開始剤として２，２’−アゾビスイソブチルニトリル０．２質量部とを、酢酸エチル５０質量部及びｎ−ヘキサン２０質量部の混合溶剤に溶解し、それらを７０℃で８時間重合させることによって、重量平均分子量７０万のアクリル共重合体溶液を得た。
次に、前記重量平均分子量７０万のアクリル共重合体の固形分１００質量部に対し、重合ロジンエステル系樹脂（荒川化学工業株式会社製、Ｄ−１２５）を２０質量部、不均化ロジンエステル（荒川化学工業株式会社製Ａ１００）を１０質量部添加し、酢酸エチルを用いて固形分濃度を４５質量％に調整することによって、アクリル系粘着剤組成物（１）を得た。
【００９６】
次に、前記アクリル系粘着剤組成物（１）１００質量部（固形分４５質量部）と、架橋剤（ＤＩＣ株式会社製、バーノックＮＣ−４０、イソシアネート系架橋剤、固形分４０質量％、酢酸エチル溶液）を２．０質量部とを混合し、分散攪拌機を用いてそれらを１０分間混合することによって、粘着剤（８）を得た。
前記粘着剤（８）をアプリケーターにより乾燥後の厚さが５μｍになるように離型ライナー上に塗布し、８０℃３分間乾燥させることによって粘着層（８）を作製した。
【００９７】
（粘着テープの製造）
前記樹脂組成物（２）をヒートプレス（圧力０．５ＭＰａ、プレス板温度が１３０℃、プレス時間２分）により厚さが２００μｍの基材を作製した。この両面に前記で作成した粘着層（７）を貼り合わせ０．２ＭＰａで加圧しラミネートすることによって、粘着テープを作製した。
【００９８】
〔比較例３〕
（粘着テープの製造）
厚さ２００μｍのシート状の前記樹脂組成物（６）（エステル系ポリウレタン化合物）の両面に前記で作成した粘着層（１）を貼り合わせ０．２ＭＰａで加圧しラミネートすることによって、粘着テープを作製した。
【００９９】
〔比較例４〕
前記粘着剤（８）をアプリケーターにより乾燥後の厚さが６５μｍになるように離型ライナー上に塗布し、６５℃１０分間乾燥させることによって粘着層（９）を作製した。前記粘着層（９）を３枚貼りあわせて０．２ＭＰａで加圧しラミネートすることで粘着テープを作成した。
【０１００】
実施例１〜１３、比較例１〜４で作製した粘着テープおよび基材、粘着層について、以下に示す方法により試験し、評価結果を表1、2に示した。
【０１０１】
［粘着テープおよび基材、粘着剤の破断点応力、破断点伸度、２５％伸長時応力、５０％伸長時応力］
粘着テープの破断点応力、破断点伸度、２５％伸長時応力、５０％伸長時応力は、粘着テープを標線長さ２０ｍｍ、幅１０ｍｍのダンベル状に打ち抜き、測定雰囲気２３℃,５０％ＲＨの条件で、テンシロン引張試験機を用い、引張速度３００ｍｍ／ｍｉｎで長さ方向に引っ張ることで測定した。
【０１０２】
［粘着テープおよび基材の貯蔵弾性率Ｅ’］
実施例及び比較例で得た粘着テープをダンベルカッターを用いＪＩＳ  Ｋ  ７１２７の試験片タイプ５の形状に打ち抜いたものを試験片とした。
前記試験片を用い、レオメトリックス社製の動的粘弾性測定装置ＲＳＡ−II（周波数１Ｈｚ、昇温速度３℃／分）により測定し、２３℃での貯蔵弾性率Ｅ’を得た。
【０１０３】
［粘着剤層の貯蔵弾性率Ｇ'］
本発明における貯蔵弾性率Ｇ'は、２ｍｍ厚にまで重ね合わせ粘着剤を試験片とし、レオメトリックス社製粘弾性試験機アレス２ｋＳＴＤに直径７．９ｍｍのパラレルプレートを装着し、試験片を挟み込み周波数１Ｈｚで測定した値である。
【０１０４】
［接着力］
２３℃下２０ｍｍ幅の粘着テープ試料をステンレス板に貼付し、２ｋｇローラー１往復加圧した。２３℃下で１時間静置した後、テンシロン引張試験機を用い、１８０°方向に引張速度３００ｍｍ／ｍｉｎで引っ張り、接着力を測定した。
【０１０５】
［保持力の評価方法］
前記粘着テープの一方の粘着面を厚さ２５μｍのポリエチレンテレフタレートフィルムで裏打ちし、２０ｍｍ幅×１００ｍｍ長さに切断したものを、２３℃及び５０％ＲＨ雰囲気下で、清潔で表面平滑なステンレス板（３６０番耐水研磨紙でヘアライン研磨処理）の表面に貼付面積が２０ｍｍ×２０ｍｍになるように載置し、その上面を２ｋｇローラーで１往復させることによってそれらを圧着させ、２３℃の環境下に１時間放置することによって試験片を作製した。
前記試験片を構成するステンレス板を固定した状態で、前記粘着テープに７０℃の環境下で１ｋｇの荷重をかけた時から、前記粘着テープがステンレス板から落下するまでの時間を測定した。２４時間以上経過しても粘着テープが落下しなかった場合、「＞２４」と表記した。
【０１０６】
［せん断接着力の評価方法］
前記粘着テープを２０ｍｍ幅×２０ｍｍ長さに切断したものを、２３℃及び５０％ＲＨ雰囲気下で、清潔で表面平滑なステンレス板１（３６０番耐水研磨紙でヘアライン研磨処理）の表面に貼付面積が２０ｍｍ×２０ｍｍになるように貼付し、その反対面を清潔で表面平滑なステンレス板２（３６０番耐水研磨紙でヘアライン研磨処理）の表面に貼付面積が２０ｍｍ×２０ｍｍになるように貼付した後、５ｋｇローラーで１往復させることによってそれらを圧着させ、２３℃の環境下に２４時間放置することによって試験片を作製した。
前記試験片を構成するステンレス板１を固定した状態で、テンシロン引張試験機を用い、２３℃及び５０％ＲＨ雰囲気下で、ステンレス板２を粘着テープのせん断方向に３００ｍｍ／ｍｉｎの速度で引っ張り、せん断接着力を測定した。
【０１０７】
［割裂接着力の評価方法］
前記粘着テープを２０ｍｍ幅×２０ｍｍ長さに切断したものを、２３℃及び５０％ＲＨ雰囲気下で、清潔で表面平滑なアルミ板１（Ａ１０５０）の表面に貼付面積が２０ｍｍ×２０ｍｍになるように貼付し、その反対面を清潔で表面平滑なアルミ板２（Ａ１０５０）の表面に貼付面積が２０ｍｍ×２０ｍｍになるように貼付した後、５ｋｇローラーで１往復させることによってそれらを圧着させ、２３℃の環境下に２４時間放置することによって試験片を作製した。
前記試験片を構成するアルミ板１を固定した状態で、テンシロン引張試験機を用い、２３℃及び５０％ＲＨ雰囲気下で、アルミ板２を粘着テープの割裂方向に３００ｍｍ／ｍｉｎの速度で引っ張り、割裂接着力を測定した。
【０１０８】
［再剥離性］
１０ｍｍ幅×６０ｍｍ長さの前記粘着テープを１０ｍｍ幅×１０ｍｍ長さの掴み手をはみ出させた状態で清潔で表面平滑なステンレス板に貼付した後、その反対面も清潔で表面平滑なステンレス板に貼付し、２ｋｇ荷重を加えながらローラー１往復加圧したものを試験片とした。貼付後２３℃,５０％ＲＨ雰囲気下で３日間放置し、２３℃５０％ＲＨ下で粘着テープの掴み手部分を粘着テープの水平方向に手でおよそ３００ｍｍ／ｍｉｎの速度で引き伸ばした。
試験回数３回の内、粘着テープの切れおよび粘着テープ剥離後の被着体への粘着剤の残留の程度を以下の基準で目視評価した。
◎：３回ともにきれいに剥がせた。
○：２回はきれいに剥がせたが１回はテープが切れた。伸長せずに残留した粘着テープの面積が初期貼付面積に対して１／５以下だった。
△：２回はきれいに剥がせたが１回はテープが切れた。伸長せずに残留した粘着テープの面積が初期貼付面積に対して１／５以上だった。
×：粘着テープを剥がすことができなかった。または、２回以上テープの切れが生じた。
【０１０９】
［耐熱再剥離性］
１０ｍｍ幅×６０ｍｍ長さの前記粘着テープを１０ｍｍ幅×１０ｍｍ長さの掴み手をはみ出させた状態で清潔で表面平滑なステンレス板に貼付した後、その反対面も清潔で表面平滑なステンレス板に貼付し、２ｋｇ荷重を加えながらローラー１往復加圧したものを試験片とした。貼付後６０℃９０％ＲＨ雰囲気下で７日間放置し、２３℃５０％ＲＨ下３時間放冷後、２３℃５０％ＲＨ下で粘着テープの掴み手部分を粘着テープの水平方向に手でおよそ３００ｍｍ／ｍｉｎの速度で引き伸ばした。
試験回数３回の内、粘着テープの切れおよび粘着テープ剥離後の被着体への粘着剤の残留の程度を以下の基準で目視評価した。
◎：３回ともにきれいに剥がせた。
○：２回はきれいに剥がせたが１回はテープが切れた。伸長せずに残留した粘着テープの面積が初期貼付面積に対して１／５以下だった。
△：２回はきれいに剥がせたが１回はテープが切れた。伸長せずに残留した粘着テープの面積が初期貼付面積に対して１／５以上だった。
×：粘着テープを剥がすことができなかった。または、２回以上テープの切れが生じた。
【０１１０】
【表１】
2019006908.tif 000004
【０１１１】
【表２】
2019006908.tif 000005
【０１１２】
【表３】
2019006908.tif 000006